HOT-DIP GALVANIZED STEEL SHEET AND MANUFACTURING METHOD THEREFORProvided is a hot-dip galvanized steel sheet in which: the base material steel sheet has a prescribed composition including 0-50% ferrite, 0-30% residual austenite, at least 5% tempered martensite, 0-10% fresh martensite and a total of 0-5% pearlite and cementite, with the remainder of the composition consisting of bainite; if a region having a hardness of 90% or less relative to the hardness at the quarter-thickness position on the base material steel sheet-side of the interface between the base material steel sheet and the hot-dip galvanized layer is defined as a soft layer, a soft layer having a thickness of 10 [mu]m or greater is present on the base material steel sheet-side of the interface; the soft layer includes tempered martensite; and the rate of increase in the area% of the tempered martensite within the soft layer in the sheet thickness direction from the interface towards the interior of the base material steel sheet is 5.0%/[mu]m or less. Also provided is a manufacturing method for the hot-dip galvanized steel sheet.A hot-dip galvanized steel sheet having a hot-dip galvanized layer on at least one surface of a base steel sheet, characterized in that the base steel sheet has a chemical composition containing, in mass%:c：0.050％～0.350％、si：0.10％～2.50％、mn：1.00％～3.50％、p: less than 0.050%,s: less than 0.0100%,al：0.001％～1.500％、n: less than 0.0100%,o: less than 0.0100%,ti：0％～0.200％、b：0％～0.0100％、v：0％～1.00％、nb：0％～0.100％、cr：0％～2.00％、ni：0％～1.00％、cu：0％～1.00％、co：0％～1.00％、mo：0％～1.00％、w：0％～1.00％、sn：0％～1.00％、sb：0％～1.00％、ca：0％～0.0100％、mg：0％～0.0100％、ce：0％～0.0100％、zr：0％～0.0100％、la：0％～0.0100％、hf：0％～0.0100％、bi: 0% to 0.0100%, andce. rem other than la: 0 to 0.0100 percent of the total weight of the composition,the rest part consists of fe and impurities;the base steel sheet has a steel structure ranging from 1/8 to 3/8 thick centered at a position 1/4 thick from the surface, and the steel structure contains, in area%:ferrite: 0 to 50 percent,retained austenite: 0 to 30 percent,tempered martensite: more than 5 percent of,primary martensite: 0% to 10%, andtotal of pearlite and cementite: 0 to 5 percent of the total weight of the mixture,in the case where a residual structure is present, the residual structure is composed of bainite;when a region having a hardness of 90% or less with respect to a hardness at a position 1/4 mm thick toward the base steel sheet side from an interface between the base steel sheet and the hot-dip galvanized layer is set as a soft layer, a soft layer having a thickness of 10 μm or more exists on the base steel sheet side from the interface,the soft layer comprises tempered martensite, andthe percentage of increase in the area% of tempered martensite in the soft layer from the interface to the inside of the base steel sheet in the sheet thickness direction is 5.0%/μm or less.
용융 아연 도금 강판 및 그의 제조 방법모재 강판이, 소정의 조성을 갖고, 페라이트: 0％ 내지 50％, 잔류 오스테나이트: 0％ 내지 30％, 템퍼링 마르텐사이트: 5％ 이상, 프레시 마르텐사이트: 0％ 내지 10％, 및 펄라이트와 시멘타이트의 합계: 0％ 내지 5％를 함유하고, 잔부 조직이 베이나이트를 포함하고, 모재 강판과 용융 아연 도금층의 계면으로부터 모재 강판측에 1/4 두께의 위치에 있어서의 경도에 대하여 90％ 이하의 경도를 갖는 영역을 연질층으로 하였을 때, 계면으로부터 모재 강판측에 두께 10㎛ 이상의 연질층이 존재하고, 연질층이 템퍼링 마르텐사이트를 포함하며, 또한, 연질층 내에 있어서의 계면으로부터 모재 강판 내부로의 템퍼링 마르텐사이트의 면적％의 판 두께 방향 증가율이 5.0％/㎛ 이하인 용융 아연 도금 상기 강판 및 그의 제조 방법이 제공된다.모재 강판의 적어도 한쪽 표면에 용융 아연 도금층을 갖는 용융 아연 도금 강판이며, 상기 모재 강판이, 질량％로,C: 0.050％ 내지 0.350％,Si: 0.10％ 내지 2.50％,Mn: 1.00％ 내지 3.50％,P: 0.050％ 이하,S: 0.0100％ 이하,Al: 0.001％ 내지 1.500％,N: 0.0100％ 이하,O: 0.0100％ 이하,Ti: 0％ 내지 0.200％,B: 0％ 내지 0.0100％,V: 0％ 내지 1.00％,Nb: 0％ 내지 0.100％,Cr: 0％ 내지 2.00％,Ni: 0％ 내지 1.00％,Cu: 0％ 내지 1.00％,Co: 0％ 내지 1.00％,Mo: 0％ 내지 1.00％,W: 0％ 내지 1.00％,Sn: 0％ 내지 1.00％,Sb: 0％ 내지 1.00％,Ca: 0％ 내지 0.0100％,Mg: 0％ 내지 0.0100％,Ce: 0％ 내지 0.0100％,Zr: 0％ 내지 0.0100％,La: 0％ 내지 0.0100％,Hf: 0％ 내지 0.0100％,Bi: 0％ 내지 0.0100％, 및Ce, La 이외의 REM: 0％ 내지 0.0100％를 함유하고, 잔부가 Fe 및 불순물로 이루어지는 화학 조성을 갖고,상기 모재 강판의 표면으로부터 1/4 두께의 위치를 중심으로 한 1/8 두께 내지 3/8 두께의 범위에 있어서의 강 조직이, 면적％로,페라이트: 0％ 내지 50％,잔류 오스테나이트: 0％ 내지 30％,템퍼링 마르텐사이트: 5％ 이상,프레시 마르텐사이트: 0％ 내지 10％, 및펄라이트와 시멘타이트의 합계: 0％ 내지 5％를 함유하고, 잔부 조직이 존재하는 경우에는, 상기 잔부 조직이 베이나이트를 포함하고,상기 모재 강판과 상기 용융 아연 도금층의 계면으로부터 상기 모재 강판측에 1/4 두께의 위치에 있어서의 경도에 대하여 90％ 이하의 경도를 갖는 영역을 연질층으로 하였을 때, 상기 계면으로부터 상기 모재 강판측에 두께 10㎛ 이상의 연질층이 존재하고,상기 연질층이 템퍼링 마르텐사이트를 포함하며, 또한,상기 연질층 내에 있어서의 상기 계면으로부터 상기 모재 강판 내부로의 템퍼링 마르텐사이트의 면적％의 판 두께 방향 증가율이 5.0％/㎛ 이하인 것을 특징으로 하는 용융 아연 도금 강판.